(57)【特許請求の範囲】
【請求項１】
（Ｉ）炭化水素溶媒中で、有機リチウム化合物を開始剤として重合反応を行い、共役ジエ
ン系重合体溶液を得る工程と、
（ＩＩ）前記共役ジエン系重合体溶液に、当該共役ジエン系重合体溶液中の重合体１００
質量部に対して、水を１〜１５０質量部、添加し、混合溶液とする工程と、
（ＩＩＩ）前記混合溶液を、共役ジエン系重合体溶液の微分散状態が１分間以上継続する
状態とする工程と、
を、順次行い、
前記工程（Ｉ）で重合反応を完了させた後、アミン系化合物を、前記有機リチウム化合
物に対して０．３倍モル〜１．２倍モル添加する、共役ジエン系重合体の製造方法。
【請求項２】
（Ｉ）炭化水素溶媒中で、有機リチウム化合物を開始剤として重合反応を行い、共役ジエ
ン系重合体溶液を得る工程と、
（ＩＩ）前記共役ジエン系重合体溶液に、当該共役ジエン系重合体溶液中の重合体１００
質量部に対して、水を１〜１５０質量部、添加し、混合溶液とする工程と、
（ＩＩＩ）前記混合溶液を、共役ジエン系重合体溶液の微分散状態が１分間以上継続する
状態とする工程と、
（ＩＶ）前記微分散状態を維持して、前記工程（ＩＩＩ）の後、スチームストリッピングを行う工程と、
を、順次行い、
前記工程（ＩＩ）後、前記工程（ＩＩＩ）前に、有機系酸性化合物を、前記有機リチウ
ム化合物に対して０．１倍モル〜２．０倍モル添加する、共役ジエン系重合体の製造方法。
【請求項３】
前記工程（ＩＩＩ）において、
上方及び下方に互いに連通する配管を具備するタンクを用い、
当該タンク内の前記混合溶液を、前記タンク下方から抜き出し、当該タンクの上方へと
移送し、前記タンク下方から抜き出した前記混合溶液を前記タンク上方から投入する操作
を行う、
請求項１又は２に記載の共役ジエン系重合体の製造方法。
【請求項４】
前記互いに連通する配管に配置された回転分散機によって、前記混合溶液をミキシング
しながら移送する、請求項３に記載の共役ジエン系重合体の製造方法。
【請求項５】
前記工程（ＩＩＩ）において、
前記混合溶液を、前記タンク内で撹拌する、
請求項３又は４に記載の共役ジエン系重合体の製造方法。
【発明の詳細な説明】
【技術分野】
【０００１】
本発明は、共役ジエン系重合体の製造方法に関する。
【背景技術】
【０００２】
共役ジエンの重合体、又は共役ジエン類と他の単量体（例えば、共役ジエン類と共重合可能なスチレンのようなビニル芳香族単量体）との共重合体は、プラスチックの改質、アスファルト改質、粘接着分野等で広く利用されている。
さらに、これらの重合体や共重合体に水素添加した水添（共）重合体も、耐候性、耐熱性に優れていることから、医療や自動車分野で広く利用されている。
このような共役ジエン系重合体は、有機リチウム化合物を開始剤として利用したアニオン重合等により製造することができる。
しかしながら、このようにして得られた共役ジエン系重合体中には、リチウム化合物を主成分とする残存触媒（以下、リチウム残渣）が存在する。
【０００３】
上述したように、リチウム残渣が共役ジエン系重合体中に多量に存在すると、共役ジエン系重合体が着色したり、さらには加熱処理や保存期間中に着色の度合いが大きくなったりするという問題を有している。
また、リチウム残渣から非溶融化物が生成すると、製造運転中に溶液フィルター詰まりの頻度が増加し、製造運転に支障を来すという問題を有している。
【０００４】
すなわち、優れた特性を有する重合体でも、多量に存在するリチウム残渣を除去しないと、その特性を十分に発揮できない。
【０００５】
上述したような問題に鑑みて、従来から、共役ジエン系重合体中のリチウム残渣を除去する方法が提案されている。
例えば、炭化水素溶媒中で有機リチウム化合物を開始剤として共役ジエンモノマーとビニル芳香族炭化水素モノマーを共重合させたリビング重合体を、脱揮前に有機系酸性化合物の水溶液を加えて油相と水相に２相分離し、その後脱揮回収する方法が提案されている（例えば特許文献１参照。）。
また、リビング重合体製造中脱揮後に高級脂肪酸を添加する方法が提案されている（例えば特許文献２参照）。
さらに、炭化水素溶媒中で有機リチウム化合物を開始剤として共重合させた共役ジエン系重合体を製造する際に、有機系酸性化合物を少量添加し、水を少量加え、その後フェノール系酸化防止剤を加えて後処理を行い、触媒を失活させて、その後に重合体溶液を脱揮させる方法が提案されている（例えば特許文献３参照。）。
【先行技術文献】
【特許文献】
【０００６】
【特許文献１】特開昭５０−９８９９２号公報
【特許文献２】特開昭６０−２３１７１７号公報
【特許文献３】特開２００１−１３１２２０号公報
【発明の概要】
【発明が解決しようとする課題】
【０００７】
しかしながら、上述した従来提案されている方法においては、いずれも共役ジエン系重合体中のリチウムの低減化が不十分であり、そのリチウム残渣が影響する重合体の着色の問題や、リチウム残渣由来の非溶融化物生成に伴う、製造運転に支障をきたす溶液フィルター詰まりの問題を同時に解決するには至っていない。
【０００８】
そこで本発明は、上述した従来技術の問題点に鑑み、共役ジエン系重合体中のリチウム残渣を操作容易な方法で低減し、重合体の着色の問題や、さらには樹脂の製造運転に支障をきたす溶液フィルター詰まりの問題を解決することができる共役ジエン系重合体の製造方法を提供することを目的とする。
【課題を解決するための手段】
【０００９】
本発明者らは、上述した従来技術の問題を解決するため鋭意研究した結果、共役ジエン系重合体の重合に際して、その重合体溶液と水とが二相とならない微分散状態にする方法が極めて有用であることを見出し、本発明を完成するに至った。
すなわち本発明は以下の通りである。
【００１０】
〔１〕
（Ｉ）炭化水素溶媒中で、有機リチウム化合物を開始剤として重合反応を行い、共役ジエ
ン系重合体溶液を得る工程と、
（ＩＩ）前記共役ジエン系重合体溶液に、当該共役ジエン系重合体溶液中の重合体１００
質量部に対して、水を１〜１５０質量部、添加し、混合溶液とする工程と、
（ＩＩＩ）前記混合溶液を、共役ジエン系重合体溶液の微分散状態が１分間以上継続する
状態とする工程と、
を、順次行い、
前記工程（Ｉ）で重合反応を完了させた後、アミン系化合物を、前記有機リチウム化合
物に対して０．３倍モル〜１．２倍モル添加する、共役ジエン系重合体の製造方法。
〔２〕
（Ｉ）炭化水素溶媒中で、有機リチウム化合物を開始剤として重合反応を行い、共役ジエ
ン系重合体溶液を得る工程と、
（ＩＩ）前記共役ジエン系重合体溶液に、当該共役ジエン系重合体溶液中の重合体１００
質量部に対して、水を１〜１５０質量部、添加し、混合溶液とする工程と、
（ＩＩＩ）前記混合溶液を、共役ジエン系重合体溶液の微分散状態が１分間以上継続する
状態とする工程と、
（ＩＶ）前記微分散状態を維持して、前記工程（ＩＩＩ）の後、スチームストリッピングを行う工程と、
を、順次行い、
前記工程（ＩＩ）後、前記工程（ＩＩＩ）前に、有機系酸性化合物を、前記有機リチウ
ム化合物に対して０．１倍モル〜２．０倍モル添加する、共役ジエン系重合体の製造方法。
〔３〕
前記工程（ＩＩＩ）において、
上方及び下方に互いに連通する配管を具備するタンクを用い、
当該タンク内の前記混合溶液を、前記タンク下方から抜き出し、当該タンクの上方へと
移送し、前記タンク下方から抜き出した前記混合溶液を前記タンク上方から投入する操作
を行う、前記〔１〕又は〔２〕に記載の共役ジエン系重合体の製造方法。
〔４〕
前記互いに連通する配管に配置された回転分散機によって、前記混合溶液をミキシング
しながら移送する、前記〔３〕に記載の共役ジエン系重合体の製造方法。
〔５〕
前記工程（ＩＩＩ）において、前記混合溶液を前記タンク内で撹拌する、前記〔３〕又は〔４〕に記載の共役ジエン系重合体の製造方法。
【発明の効果】
【００１１】
本発明によれば、共役ジエン系重合体中に存在するリチウム残渣を操作容易な方法で低減することができ、当該リチウム残渣が影響する重合体の着色を抑制し、かつリチウム残渣由来の非溶融化物生成に伴う、製造運転に支障をきたす溶液フィルター詰まりの問題を解決できる。
【図面の簡単な説明】
【００１２】
【図１】本発明の共役ジエン系重合体の製造方法を実施する工程のフロー図を示す。
【発明を実施するための形態】
【００１３】
以下、本発明を実施するための形態（以下、「本実施形態」という。）について、図を参照して詳細に説明する。なお本発明は以下の記載に限定されるものではなく、その要旨の範囲内で種々変形して実施できる。
図面中、上下左右等の位置関係は、特に断らない限り、図面に示す位置に基づくものとし、さらに図面の寸法比率は、図示の比率に限定されるものではない。
【００１４】
〔共役ジエン系重合体の製造方法〕
以下、本実施形態の共役ジエン系重合体の製造方法について、図１を参照して説明する。
本実施形態の共役ジエン系重合体の製造方法においては、
（Ｉ）炭化水素溶媒中で、有機リチウム化合物を開始剤として重合反応を行い、共役ジエン系重合体溶液を得る工程と、
（ＩＩ）前記共役ジエン系重合体溶液に、当該共役ジエン系重合体溶液中の重合体１００質量部に対して、水を１〜１５０質量部、添加し、混合溶液とする工程と、
（ＩＩＩ）前記混合溶液を、共役ジエン系重合体溶液の微分散状態が１分間以上継続する状態とする工程と、
を順次行う。
【００１５】
以下、順次工程を説明する。
〔（Ｉ）炭化水素溶媒中で、有機リチウム化合物を開始剤として重合反応を行い、共役ジエン系重合体を得る工程〕
この共役ジエン系重合体の重合工程（Ｉ）においては、所定の重合槽を用い、後述する単量体と炭化水素溶媒とを混合し、有機リチウム化合物を開始剤として添加し、撹拌することにより重合反応を行い、共役ジエン系重合体のリビング重合体溶液を得る。
さらにこの溶液に所定の重合停止剤を加え、重合反応を完了させる。
図１に、本実施形態の共役ジエン系重合体の製造方法を実施する工程のフロー図を示す。
図１においては、重合工程（Ｉ）を実施する重合槽とタンクとが所定の配管で連結されており、当該配管には、所定のミキサーＭ１、Ｍ２が配置されている。
重合槽は所定の撹拌翼を具備しており、当該撹拌翼により、単量体、重合溶媒、及び開始剤の混合が行われる。
【００１６】
重合工程（Ｉ）において得られる共役ジエン系重合体溶液中の共役ジエン系重合体の含有量は、１０〜２０質量％程度に調整することが好ましい。
共役ジエン系重合体の含有量が１０質量％以上であることにより、脱溶媒工程において実用上十分な脱溶媒効率を確保できる。２０質量％以下であることにより、重合反応工程において溶液粘度の上昇を抑制でき、良好な撹拌効率を確保できる。
また、重合停止剤を加えて重合反応を完了させた後、後述する工程（ＩＩ）、（ＩＩＩ）において、リチウム残渣をより効果的に除去することができるため、アミン系化合物を添加することが好ましい。
【００１７】
前記アミン系化合物としては、以下に限定されるものではないが、例えば、テトラメチルエチレンジアミン、ジピペリジノエタン、トリメチルアミン、トリエチルアミン、ピリジン、キヌクリジン等の３級アミン化合物が挙げられる。
アミン系化合物の添加量は、前記開始剤である有機リチウム化合物に対して０．３倍モル〜２．０倍モルであることが好ましく、より好ましくは０．４倍モル〜１．５倍モルであり、０．５倍モル〜１．２倍モルがさらに好ましい。
アミン系化合物が前記開始剤である有機リチウムに対して０．３倍モル以上であればリチウム残渣低減化効果が大きく、一方２．０倍モルを以下の場合、スチームストリッピング時の排水中にアミン系化合物が蓄積しないため好ましい。
【００１８】
＜炭化水素溶媒＞
重合工程（Ｉ）で用いる炭化水素溶媒としては、従来公知の炭化水素溶剤を用いることができるが、その中でも、例えば飽和炭化水素が好ましい。
炭化水素溶媒としては、以下に限定されるものではないが、例えば、ブタン、ペンタン、ｎ−ヘキサン、イソペンタン、ヘプタン、オクタン、イソオクタン等の脂肪族炭化水素；シクロペンタン、メチルシクロペンタン、シクロヘキサン、メチルシクロヘキサン、エチルシクロヘキサン等の脂環式炭化水素；ベンゼン、トルエン、エチルベンゼン及びキシレン等の芳香族炭化水素が挙げられ、これらの１種のみを単独で使用してもよく、二種以上を混合して使用してもよい。
また、これら飽和炭化水素中に、共役ジエン系重合体のビニル基を調節するために多用されるテトラヒドロフラン（ＴＨＦ）等の極性物質を少量存在させてもよい。
【００１９】
＜有機リチウム化合物＞
開始剤である有機リチウム化合物とは、化合物分子の中に１個以上のリチウム原子を含む化合物である。
有機リチウム化合物としては、以下に限定されるものではないが、例えば、エチルリチウム、ｎ−プロピルリチウム、イソプロピルリチウム、ｎ−ブチルリチウム、第二級ブチルリチウム、ヘキシルリチウム、シクロヘキシルリチウム、フェニルリチウム、フェニルメチルリチウム、ナフチルリチウム、第三級ブチルリチウム、トリメチレンジリチウム、テトラメチレンジリチウム、ブタジエンジリチウム、及びイソプレニルジリチウム等が挙げられる。これらは１種のみを単独で使用しても、２種以上を併用してもよい。
【００２０】
＜共役ジエン系重合体＞
本実施形態共役ジエン系重合体の製造方法においては、共役ジエン系単量体を用いて重合を行う。共役ジエン系単量体とは、一対の二重結合を有するジオレフィン単量体である。
共役ジエン系単量体としては、以下に限定されるものではないが、例えば、１，３−ブタジエン、２−メチル−１，３−ブタジエン、２−メチル−１，３−イソペンタジエン、２，３−ジメチル−１，３−ブタジエン、１，３−イソペンタジエン、１，３−ヘキサジエンが挙げられる。
これらは１種のみを単独で使用しても、２種以上を併用してもよい。
これらの中でも、１，３−ブタジエン、２−メチル−１，３−ブタジエンが好ましい。
なお、重合工程（Ｉ）により得られる共役ジエン系重合体とは、これら共役ジエン系単量体の重合体（ＢＲ；代表的にはポリブタジエンがある）、共役ジエン系単量体とビニル芳香族炭化水素単量体との共重合体（ＳＢＲ）、共役ジエン系単量体重合ブロックとビニル芳香族炭化水素重合ブロックとが結合したブロック共重合体（ＳＢＳ）等が含まれる。
前記共役ジエン系単量体とビニル芳香族炭化水素単量体との共重合体（ＳＢＲ）、共役ジエン系単量体重合ブロックとビニル芳香族炭化水素重合体ブロックとが結合したブロック共重合体（ＳＢＳ）を製造するために用いるビニル芳香族炭化水素単量体としては、以下に限定されるものではないが、例えば、スチレン、ｏ−メチルスチレン、ｐ−メチルスチレン、ｐ−ｔｅｒｔ−ブチルスチレン、１，３−ジメチルスチレン、α−メチルスチレン等が挙げられ、これらは１種のみを単独で使用してもよく、２種以上を併用してもよい。
【００２１】
〔（ＩＩ）前記共役ジエン系重合体溶液に、当該共役ジエン系重合体溶液中の重合体１００質量部に対して、水を１〜１５０質量部添加し、混合溶液とする工程）〕
上述のようにして重合槽で得られた共役ジエン系重合体溶液に、当該共役ジエン系重合体溶液中の重合体１００質量部に対して、１〜１５０質量部の水を添加する。
水を添加する方法としては例えば、図１に示すように、重合槽から所定の配管を介してタンク方向に移送する際、符号（１）の位置で水を添加する方法が挙げられる。
水の添加量は、上記のように共役ジエン系重合体１００質量部に対して１〜１５０質量部であるものとし、好ましくは２〜１４５質量部、より好ましくは３〜１４０質量部である。
本実施形態においては、共役ジエン系重合体に対する水の添加量が、後述するように、共役ジエン系重合体溶液の白濁微分散状態を形成するために重要であり、その添加量が共役ジエン系重合体１００質量部に対して１質量部以上とすることにより、白濁微分散状態を形成でき、水と共役ジエン系重合体溶液中のリチウム化合物との接触が十分に行われる。また、添加量を共役ジエン系重合体１００質量部に対して１５０質量部以下とすることにより、共役ジエン系重合体溶液と水との良好な混合状態が実現でき、共役ジエン系重合体溶液中のリチウム化合物を水側に移行させることができる。
【００２２】
〔（ＩＩＩ）共役ジエン系重合体溶液と水との混合溶液を、共役ジエン系重合体溶液の微分散状態が１分間以上継続する状態とする工程〕
上述のように、共役ジエン系重合体溶液に水を添加し、混合溶液を得た後、混合溶液中の共役ジエン系重合体溶液が微分散した状態とする。
前記微分散状態とは、共役ジエン系重合体の重合体溶液に、水を添加した混合溶液を１分間静置した際に、水と共役ジエン系重合体溶液とに２相分離しない状態をいう。
具体的には、ミキシング等で微分散状態にする前の段階においては、抜き出し採取時あるいは１分間以内に相分離が生じる状態であるものとし、当該分離した相の内の一方の相がほとんど透明の共役ジエン系重合体溶液であり、ミキシング等を行った後の共役ジエン系重合体溶液と水との混合液は、１分間以上静置した場合においても、相分離が生じず、乳白色に近い白濁状態であるものとする。
この均一な白濁状態が１分間未満で消滅する場合は微分散状態となっていないものとする。白濁状態が１分間以上継続する場合には、後述するスチームストリッピングする工程においてリチウム化合物を効果的に除去することができ、リチウム残渣を十分に低減化できる。
【００２３】
共役ジエン系重合体溶液と水との混合溶液を微分散状態にする方法としては、以下に限定されるものではないが、例えば、撹拌装置、循環装置等を用いてミキシングする方法、分散剤を添加する方法等が挙げられる。
具体的には、共役ジエン系重合体溶液と水の比重の差を利用する観点から、図１に示すように、工程（ＩＩＩ）を、上方及び下方に互いに連結する配管を具備するタンクを用いて行い、当該タンク内の混合溶液を、前記タンクの下方から抜き出し、当該タンクの上方へと移送し、前記タンク下方から抜き出した前記混合溶液を前記タンク上方から投入する操作を行い、循環させることによりミキシングして、微分散状態とすることが好ましい。
【００２４】
前記タンクを用いて混合溶液を移送する際は、例えば、図１に示すように、タンク内の共役ジエン系重合体溶液と水との混合溶液をタンク下部側のタンジェントライン（Ｃ）よりも下方に設置された抜き出し口から抜き出して、前記上方の配管と下方の配管との間に配置された循環ポンプ（Ｐ）によって移送し、その後、タンク内の溶液面よりも高い上面部又は側面部からタンク内に投入する方法等が好ましい方法として挙げられる。
このとき、ポンプ（Ｐ）の吐出量がタンク内の混合溶液全容量分を１回以上循環する量を循環させて、ミキシングする操作を継続して行い、微分散状態とすることが好ましい。
また、ここでいう回数はタンク内の混合溶液全容量分が循環するタイミングを一回とする。
循環する速度は設備の規模によって異なるが、実用上の操作性の観点から、１Ｌ／ｍｉｎ〜１０００Ｌ／ｍｉｎが好ましい。
【００２５】
さらに前記（ＩＩ）の、共役ジエン系重合体溶液に水を添加する工程から、（ＩＩＩ）の工程の間において、移送時に、例えば移送管内で、一般的なスタティックミキサーや、回転分散機（図示せず）等によりミキシングすることにより微分散化を一層促進できる。
また、タンクに混合溶液を送液する前段階として、図１中の（Ｍ１）や（Ｍ２）において、流動抵抗の少ない動力回転翼を有しない静止スタティックミキサーや、攪拌機付きのミキサー、前記回転分散機等、ミキシング装置を設けてミキシングを施すことも好ましい。
【００２６】
さらにまた、工程（ＩＩＩ）においては、タンク内の混合溶液を、タンク内にある所定の攪拌機、例えば回転羽根を具備する回転攪拌機（Ａ）により撹拌することが好ましい。これにより、一層効果的に微分散状態を形成することができる。
【００２７】
またさらに、混合溶液を、前記タンクの上方及び下方に互いに連通する配管に配置された回転分散機（Ｒ）でミキシングしながらタンクの下方から上方へと移送し、前記タンクの下方から抜き出した混合溶液を前記タンク上方から投入する操作を繰り返し行うことが好ましい。これにより、一層効果的に微分散状態を維持できる。
回転分散機（Ｒ）としては、以下に限定されるものではないが、例えば、特開平６−１３６０３４号公報に記載されているような噛み合せ構造を有する回転分散機を用いることにより、効果的にリチウム残渣を除去することができるので好ましい。
【００２８】
また、本実施形態の共役ジエン系重合体の製造方法においては、前記工程（ＩＩ）の後、工程（ＩＩＩ）前段階において、混合溶液に有機系酸性化合物を添加し、共役ジエン系重合体を中和することが好ましい。これにより、リチウム残渣を効果的に除去することができる。
有機系酸性化合物としては、以下に限定されるものではないが、例えば、ギ酸、酢酸、プロピオン酸、酪酸、ペンタン酸、オクタン酸、ノナン酸、デカン酸、ラウリン酸、牛脂系脂肪酸、ミリスチン酸、パルミチン酸、ステアリン酸、オレイン酸、リノール酸、リノレン酸、リシノレイン酸、ベヘン酸、ベルサチン酸、カプリン酸、酒石酸、乳酸、ピルビン酸、グルタル酸、クエン酸、リンゴ酸等が挙げられる。
有機系酸性化合物の添加量は、開始剤の有機リチウム化合物に対して０．１倍モル〜２．０倍モルであることが好ましい。より好ましくは０．１５倍モル〜１．５倍モルであり、さらに好ましくは０．２倍モル〜１．０倍モルである。
有機系酸性化合物が０．１倍モル以上であれば、リチウム残渣低減化効果が大きく、一方２．０倍モル以下である場合、共役ジエン系重合体の熱安定性の低下を防止し、あるいは向上させることができる。
【００２９】
本実施形態の共役ジエン系重合体の製造方法における、上述した（ＩＩＩ）の工程、すなわち混合溶液を共役ジエン系重合体溶液の微分散状態とする工程は、前述したように、タンク内の共役ジエン系重合体溶液と水との混合液を、所定の送液ポンプで循環させて白濁状態になるまでミキシングするという極めて簡単な操作によって実施することができる。
なお、共役ジエン系重合体溶液の白濁状態は１分間以上維持され、かつ後述する（ＩＶ）スチームストリッピングする工程の段階まで維持されていることが好ましい。
【００３０】
〔（ＩＶ）スチームストリッピングする工程）〕
本実施形態の共役ジエン系重合体の製造方法においては、上記（ＩＩＩ）の工程の後、水蒸気蒸留（スチームストリッピング）を行うことが好ましい。
スチームストリッピングは、従来公知の方法を適用でき、溶媒を効率よく取り除ける条件で水蒸気を共役ジエン系重合体溶液に吹き込めばよい。
本実施形態の共役ジエン系重合体の製造方法においては、共役ジエン系重合体溶液と水とが微分散した状態の白濁状態で１分間以上維持されているため、スチームストリッピング時に熱水中に共役ジエン系重合体溶液中のリチウム化合物が移行しやすくなり、リチウム残渣を効果的に低減化できる。
【００３１】
〔（Ｖ）乾燥工程〕
本実施形態の共役ジエン系共重合体の製造方法においては、上述した（ＩＶ）スチームストリッピングする工程の後、乾燥工程を行うことが好ましい。
（Ｖ）乾燥工程においては、所望の共役ジエン系重合体の形状（クラム状、粒状、ベール状等）に応じて乾燥条件を選択し、共役ジエン系重合体をほとんど変質させないで効率よく短時間で乾燥できる温度を調節選択して乾燥させる。
【００３２】
〔共役ジエン系重合体の特性〕
上述した工程（Ｉ）〜（ＩＩＩ）を行うことにより、リチウム含有量を当初の有機リチウム化合物の添加量に対して半量以下に低減化でき、リチウム残渣量が１〜７０ｐｐｍである共役ジエン系重合体が得られる。
上述したように、最終的に得られる共役ジエン系重合体のリチウム残渣量は、先ず工程（Ｉ）で有機リチウム化合物の開始剤の量を調整して共役ジエン系重合体を得、さらには上述した工程（ＩＩ）及び（ＩＩＩ）を行うことにより制御できる。具体的には、有機リチウム化合物に由来するリチウム残渣量を７０ｐｐｍ以下に低減化することができる。
共役ジエン系重合体のリチウム残渣量を７０ｐｐｍ以下にすることにより、そのリチウム残渣が影響する重合体の着色の問題、樹脂の製造運転に支障をきたす溶液フィルター詰まりの問題を同時に解決できる。
【実施例】
【００３３】
以下、具体的な実施例と比較例を挙げて具体的に説明するが、本発明はこれらに限定されるものではない。
【００３４】
〔共役ジエン系重合体の製造〕
後述する実施例及び比較例において使用する共役ジエン系重合体を、下記のようにして重合した。
（共役ジエン系重合体（ＢＲ１と略記）の重合）
内容積１００リットルの、回転撹拌翼とジャケットを備えた重合槽を用い、１００ｐｐｍの１，２−ブタジエンを含む１，３−ブタジエン１００質量部と１５０ｐｐｍのテトラヒドロフランを含むシクロヘキサン溶液５６０質量部を重合槽に仕込み、０．１２質量部の開始剤ｎ−ブチルリチウムを添加して撹拌下で反応ピーキング温度９０℃で重合を行い、リビングポリマー溶液を得た。
さらに、この溶液に、ｎ−ブチルリチウムに対し０．２７倍モルのテトラメトキシシランを加えてカップリング反応させ、共役ジエン系重合体（ＢＲ１）の重合を完了させた。
【００３５】
（共役ジエン系重合体（ＳＢＲ１と略記）の重合）
内容積１００リットルの、回転撹拌翼とジャケットを備えた重合槽を用い、１００ｐｐｍの１，２−ブタジエンを含む１，３−ブタジエン８５質量部と１５０ｐｐｍのテトラヒドロフランを含むシクロヘキサン溶液５６０質量部を重合槽に仕込み、０．０９５質量部の開始剤ｎ−ブチルリチウムを添加して撹拌下で反応ピーキング温度９０℃で重合を行い、そのピーキング温度に達してから２分後にスチレン１５質量部を添加して重合を行った後、メタノールを開始剤ｎ−ブチルリチウムの１．０倍モル添加して失活させることにより、共役ジエン系重合体（ＳＢＲ１）の重合反応を完了させた。
【００３６】
（共役ジエン系重合体（ＳＢＲ２と略記）の重合）
内容積１００リットルの、回転撹拌翼とジャケットを備えた重合槽を用い、１００ｐｐｍの１，２−ブタジエンを含む１，３−ブタジエン７５質量部とスチレン２５質量部、および１５０ｐｐｍのテトラヒドロフランを含むシクロヘキサン溶液５６０質量部を重合槽に仕込み、０．０９５質量部の開始剤ｎ−ブチルリチウムを添加して撹拌下で反応ピーキング温度９０℃で重合を行った後、メタノールを開始剤ｎ−ブチルリチウムの１．０倍モル添加して失活させることにより、共役ジエン系重合体（ＳＢＲ２）の重合反応を完了させた。
【００３７】
（共役ジエン系重合体（ＳＢＳ１と略記）の重合）
内容積１００リットルの、回転撹拌翼とジャケットを備えた重合槽を用い、スチレン２０質量部、１５０ｐｐｍのテトラヒドロフランを含むシクロヘキサン溶液５５０質量部を重合槽に仕込み、０．１３質量部の開始剤ｎ−ブチルリチウムを添加して撹拌下で反応ピーキング温度５５℃で重合を行い、そのピーキング温度に達してから２分後に５０ｐｐｍの１，２−ブタジエンを含む１，３−ブタジエン６０質量部を添加して、ピーキング温度９５℃まで重合を行い、そのピーキング温度に達してから２分後にスチレン２０質量部を添加して重合を行った後、メタノールを開始剤ｎ−ブチルリチウムの１．０倍モル添加して失活させることにより、共役ジエン系重合体（ＳＢＳ１）の重合反応を完了させた。
【００３８】
（共役ジエン系重合体（ＳＢＳ２と略記）の重合）
内容積１００リットルの、回転撹拌翼とジャケットを備えた重合槽を用い、スチレン３５質量部、１５０ｐｐｍのテトラヒドロフランを含むシクロヘキサン溶液５５０質量部を重合槽に仕込み、０．１７質量部の開始剤ｎ−ブチルリチウムを添加して撹拌下で反応ピーキング温度５５℃で重合を行い、そのピーキング温度に達してから２分後に５０ｐｐｍの１，２−ブタジエンを含む１，３−ブタジエン６５質量部を添加して、ピーキング温度９５℃まで重合を行い、リビングポリマー溶液を得た。
さらにこの溶液に、ｎ−ブチルリチウムに対し０．１５倍モルのジメトキシジメチルシランを加えてカップリング反応させ、共役ジエン系重合体（ＳＢＳ２）の重合反応を完了させた。
【００３９】
〔共役ジエン系重合体の特性〕
次に、後述する実施例、比較例において得られる共役ジエン系重合体の特性の測定方法について示す。
＜（１）結合スチレン量＞
測定用の試料（共役ジエン系重合体）をクロロホルム溶液とし、測定器として、ＪＡＳＣＯ製  Ｖ−５５０を用いて、スチレンのフェニル基による波長２５４ｎｍの紫外線（ＵＶ）の吸収量を測定し、結合スチレン量（質量％）を測定した。
【００４０】
＜（２）５質量％スチレン溶液粘度：５％ＳＶ＞
共役ジエン系重合体５質量部をスチレン９５質量部に溶解して５質量％の溶液を調製し、測定温度２５℃で、キャノンフェンスケ型粘度計を用いて測定した。
【００４１】
＜（３）ムーニー粘度＞
ＪＩＳ  Ｋ  ６３００に従って、Ｌ型ローターを用い、１００℃で１分間予熱を行い、４分間室温にて静置した後の粘度を測定した。
【００４２】
＜（４）メルトフローレート＞
ＪＩＳ  Ｋ７２１０に従って、試験温度１９０℃、荷重２．１６ｋｇにて測定した。
【００４３】
＜（５）共役ジエン系重合体中のリチウム残渣＞
前処理として、密閉容器中に共役ジエン系重合体０．２５ｇ、酸（９６％硫酸５ｍＬ、６０％硝酸３ｍＬ）を入れて、マイルストーン  ゼネラル社製ＥＴＨＯＳ１にて酸分解させ、分解液を純水で５０ｍＬにメスアップして分析試料とした。
分析試料を、島津製作所製ＩＣＰ発光分析装置ＩＣＰＳ−７５１０を用いて、リチウムの波長６７０．８５ｎｍで発光度を測定し、あらかじめ作成した検量線から、共役ジエン系重合体中のリチウム残渣量を算出した。
【００４４】
＜（６）フィルター詰まりの簡易評価：５Ａ濾紙による吸引濾過時間＞
共役ジエン系重合体２０ｇをトルエン６００ｍＬに溶解させた後、その共役ジエン系重合体溶液を、直径９ｃｍの定量濾紙（５Ａ濾紙：粒子保持能が２０〜２５μｍ）をビフネルロート（ブフナーロート）に敷き、吸引ポンプ（減圧吸引０．０６ＭＰａ）で吸引濾過し、濾過時間を測定した。
【００４５】
＜（７）ベールｂ値＞
実施例及び比較例で得た共役ジエン系重合体を用いて厚さ約０．６ｍｍのシート状ベールを製造し、当該ベールを２００℃×３０分間加熱した後、ｂ値を測定した。
測定には、日本電色工業社製ＳＥ６０００を用いた。
【００４６】
＜（８）ペレットｂ値＞
実施例及び比較例で得た共役ジエン系重合体を用いてサンプルペレットを製造し、１６０℃×３０分間加熱処理した。当該サンプルペレットを５０ｍＬガラスセルに満たして試料台にセットし、ｂ値を測定した。
測定には、スガ試験機（株）製ＭＳＣ−ＣＨ型を用いた。
【００４７】
〔実施例１〕
上述のようにして作製した共役ジエン系重合体（ＢＲ１）の重合体溶液を、図１に示すように、重合槽から所定の配管を介してタンク方向へ移送する工程において、下記表１に示す添加量の水を図１中符号（１）の位置で添加し、撹拌翼付き小型ミキサー（Ｍ１）でミキシングした後、牛脂系脂肪酸（花王製ルナックＴＨ）を５質量％溶解させたシクロヘキサン溶液を図１中符号（２）の位置で添加し、タンクへ移送した。牛脂系脂肪酸の添加量（有機リチウム化合物１モルに対するモル量）を表１に示す。
タンクへ移送した共役ジエン系重合体溶液を、タンクに併設の循環ポンプ（Ｐ）にてタンク下部から抜き出して、矢印Ｂの循環方向へと移送し、タンク上部から投入して、共役ジエン系重合体の溶液全量を、２時間かけて２回循環させた。
循環後に、タンクから共役ジエン系重合体溶液を２Ｌ容器に採取し、共役ジエン系重合体溶液の白濁状態を確認した後、水と共役ジエン系重合体溶液が２相分離するまでの時間を測定し、微分散状態を評価した。
その後、共役ジエン系重合体溶液を、タンク内から次工程へ移送する際に、図１中符号（３）の位置で、熱安定剤として、共役ジエン系重合体１００質量部あたりヒンダードフェノール系化合物（ＢＡＳＦ社製イルガノックス、Ｉｒｇ．１０７６）を０．１５質量部、硫黄含有フェノール化合物（ＢＡＳＦ社製商品名イルガノックス、Ｉｒｇ．１５２０Ｌ）を０．１５質量部添加し、さらに（４）の位置で炭酸ガスを添加して中和した。
その後、この共役ジエン系重合体溶液を、水に対して２０ｐｐｍのジイソブチレン−無水マレイン酸共重合体ナトリウム塩と１０ｐｐｍの硫酸マグネシウムを分散剤として添加した後、スチームにて８５〜９８℃に加熱した条件下でスチームストリッピングした。
溶媒除去後のクラムを回収し、クラムをステンレス板に挟んで３０℃で圧縮して脱水した後、ロール温度１１０℃でクラムを乾燥して共役ジエン系重合体を得た。
【００４８】
〔実施例２〕
上述のようにして作製した共役ジエン系重合体（ＢＲ１）の重合体溶液を、図１に示すように、重合槽から所定の配管を介してタンク方向へ移送する工程において、下記表１に示す添加量の水を図１中符号（１）の位置で添加し、撹拌翼付き小型ミキサー（Ｍ１）でミキシングした後、牛脂系脂肪酸（花王製ルナックＴＨ）を５質量％溶解させたシクロヘキサン溶液を図１中符号（２）の位置で添加し、撹拌翼付き小型ミキサー（Ｍ２）でのミキシングを経由してタンクへ移送した。牛脂系脂肪酸の添加量（有機リチウム化合物１モルに対するモル量）を表１に示す。
タンクへ移送した共役ジエン系重合体溶液を、タンク内の攪拌機（Ａ）で撹拌するとともに、併設の循環ポンプ（Ｐ）にて、タンク内の共役ジエン系重合体溶液全量を、実施例１と同様に２時間かけて２回循環させた。
循環後に、タンクから共役ジエン系重合体溶液を２Ｌ容器に採取し、共役ジエン系重合体溶液の白濁状態を確認した後、水と共役ジエン系重合体溶液が２相分離するまでの時間を測定し、微分散状態を評価した。
その後、共役ジエン系重合体溶液を、タンク内から次工程へ移送する際に、図１中符号（３）の位置で、熱安定剤として、共役ジエン系重合体１００質量部あたりヒンダードフェノール系化合物（ＢＡＳＦ社製イルガノックス、Ｉｒｇ．１０７６）を０．１５質量部、硫黄含有フェノール化合物（ＢＡＳＦ社製商品名イルガノックス、Ｉｒｇ．１５２０Ｌ）を０．１５質量部添加し、さらに（４）の位置で炭酸ガスを添加して中和した。
その後、この共役ジエン系重合体溶液を、水に対して２０ｐｐｍのジイソブチレン−無水マレイン酸共重合体ナトリウム塩と１０ｐｐｍの硫酸マグネシウムを分散剤として添加した後、スチームにて８５〜９８℃に加熱した条件下でスチームストリッピングした。
溶媒除去後のクラムを回収し、クラムをステンレス板に挟んで３０℃で圧縮して脱水した後、ロール温度１１０℃でクラムを乾燥して共役ジエン系重合体を得た。
【００４９】
〔実施例３〕
上述のようにして作製した共役ジエン系重合体（ＳＢＲ１）の重合体溶液を、図１に示すように、重合槽から所定の配管を介してタンク方向へ移送する工程において、下記表１に示す添加量の水を図１中符号（１）の位置で添加し、撹拌翼付き小型ミキサー（Ｍ１）でミキシングした後、ステアリン酸（花王製ルナックＳ−９０）を５質量％溶解させたシクロヘキサン溶液を図１中符号（２）の位置で添加し、撹拌翼付き小型ミキサー（Ｍ２）でのミキシングを経由してタンクへ移送した。ステアリン酸の添加量（有機リチウム化合物１モルに対するモル量）を表１に示す。
タンクへ移送した共役ジエン系重合体溶液を、タンク内の攪拌機（Ａ）で撹拌するとともに、併設の循環ポンプ（Ｐ）にて、タンク内の共役ジエン系重合体溶液全量を、６時間かけて５回循環させた。
循環後に、タンクから共役ジエン系重合体溶液を２Ｌ容器に採取し、共役ジエン系重合体溶液の白濁状態を確認した後、水と共役ジエン系重合体溶液が２相分離するまでの時間を測定し、微分散状態を評価した。
その後、共役ジエン系重合体溶液を、タンク内から次工程へ移送する際に、図１中符号（３）の位置で、熱安定剤として、共役ジエン系重合体１００質量部あたりヒンダードフェノール系化合物（ＢＡＳＦ社製イルガノックス、Ｉｒｇ．１０７６）を０．１質量部、硫黄含有フェノール化合物（ＢＡＳＦ社製商品名イルガノックス、Ｉｒｇ．１５２０Ｌ）を０．１質量部添加し、さらに（４）の位置で炭酸ガスを添加して中和した。
その後、この共役ジエン系重合体溶液を、水に対して１０ｐｐｍのジイソブチレン−無水マレイン酸共重合体ナトリウム塩と５ｐｐｍの硫酸マグネシウムを分散剤として添加した後、スチームにて８５〜９８℃に加熱した条件下でスチームストリッピングした。
溶媒除去後のクラムを回収し、クラムをステンレス板に挟んで３０℃で圧縮して脱水した後、ロール温度１１０℃でクラムを乾燥して共役ジエン系重合体を得た。
【００５０】
〔実施例４〕
ステアリン酸をカプリン酸（日本油脂製  ＮＡＡ−１０２）に変えた。その他の条件は、実施例３と同様に実施し、共役ジエン系重合体を得た。
【００５１】
〔実施例５〕
上述のようにして作製した共役ジエン系重合体（ＳＢＲ１）の重合体溶液を、図１に示すように、重合槽から所定の配管を介してタンク方向へ移送する工程において、下記表１に示す添加量の水を図１中符号（１）の位置で添加し、撹拌翼付き小型ミキサー（Ｍ１）でミキシングした後、牛脂系脂肪酸（花王製ルナックＴＨ）を５質量％溶解させたシクロヘキサン溶液を図１中符号（２）の位置で添加し、タンクへ移送した。牛脂系脂肪酸の添加量（有機リチウム化合物１モルに対するモル量）を表１に示す。
タンクへ移送した共役ジエン系重合体溶液を、タンク内の攪拌機（Ａ）で撹拌するとともに、併設の循環ポンプ（Ｐ）にて、タンク内の共役ジエン系重合体溶液全量を５回循環させた。
なお、循環ポンプ（Ｐ）にて共役ジエン系重合体溶液を循環させる際、回転分散機（Ｒ）（ユーロテック製キャビトロンＣＤ１０１０型）を経由し混合した。
循環後に、タンクから共役ジエン系重合体溶液を２Ｌ容器に採取し、共役ジエン系重合体溶液の白濁状態を確認した後、水と共役ジエン系重合体溶液が２相分離するまでの時間を測定し、微分散状態を評価した。
その後、共役ジエン系重合体溶液を、タンク内から次工程へ移送する際に、図１中符号（３）の位置で、熱安定剤として、共役ジエン系重合体１００質量部あたりヒンダードフェノール系化合物（ＢＡＳＦ社製イルガノックス、Ｉｒｇ．１０７６）を０．１質量部、硫黄含有フェノール化合物（ＢＡＳＦ社製商品名イルガノックス、Ｉｒｇ．１５２０Ｌ）を０．１質量部添加し、さらに（４）の位置で炭酸ガスを添加して中和した。
その後、この共役ジエン系重合体溶液を、水に対して１０ｐｐｍのジイソブチレン−無水マレイン酸共重合体ナトリウム塩と５ｐｐｍの硫酸マグネシウムを分散剤として添加した後、スチームにて８５〜９８℃に加熱した条件下でスチームストリッピングした。
溶媒除去後のクラムを回収し、クラムをステンレス板に挟んで３０℃で圧縮して脱水した後、ロール温度１１０℃でクラムを乾燥して共役ジエン系重合体を得た。
【００５２】
〔実施例６〕
上述のようにして作製した共役ジエン系重合体（ＳＢＲ１）の重合体溶液を、図１に示すように、重合槽から所定の配管を介してタンク方向へ移送する工程において、下記表１に示す添加量の水を図１中符号（１）の位置で添加し、撹拌翼付き小型ミキサー（Ｍ１）でミキシングした後、クエン酸を５質量％溶解させたシクロヘキサン溶液を図１中符号（２）の位置で添加し、タンクへ移送した。クエン酸の添加量（有機リチウム化合物１モルに対するモル量）を表１に示す。
タンクへ移送した共役ジエン系重合体溶液を、タンク内の攪拌機（Ａ）で撹拌するとともに、併設の循環ポンプ（Ｐ）にて、タンク内の共役ジエン系重合体溶液全量を５回循環させた。
なお、循環ポンプ（Ｐ）にて共役ジエン系重合体溶液を循環させる際、回転分散機（Ｒ）（ユーロテック製キャビトロンＣＤ１０１０型）を経由し混合した。
循環後に、タンクから共役ジエン系重合体溶液を２Ｌ容器に採取し、共役ジエン系重合体溶液の白濁状態を確認した後、水と共役ジエン系重合体溶液が２相分離するまでの時間を測定し、微分散状態を評価した。
その後、共役ジエン系重合体溶液を、タンク内から次工程へ移送する際に、図１中符号（３）の位置で、熱安定剤として、共役ジエン系重合体１００質量部あたりヒンダードフェノール系化合物（ＢＡＳＦ社製イルガノックス、Ｉｒｇ．１０７６）を０．１質量部、硫黄含有フェノール化合物（ＢＡＳＦ社製商品名イルガノックス、Ｉｒｇ．１５２０Ｌ）を０．１質量部添加し、さらに（４）の位置で炭酸ガスを添加して中和した。
その後、この共役ジエン系重合体溶液を、水に対して１０ｐｐｍのジイソブチレン−無水マレイン酸共重合体ナトリウム塩と５ｐｐｍの硫酸マグネシウムを分散剤として添加した後、スチームにて８５〜９８℃に加熱した条件下でスチームストリッピングした。
溶媒除去後のクラムを回収し、クラムをステンレス板に挟んで３０℃で圧縮して脱水した後、ロール温度１１０℃でクラムを乾燥して共役ジエン系重合体を得た。
【００５３】
〔実施例７〕
上述のようにして作製した共役ジエン系重合体（ＳＢＲ１）の重合体溶液に、テトラメ
チルエチレンジアミンを開始剤ｎ−ブチルリチウムの０．６倍モル添加した。
その後、図１に示すように、重合槽から所定の配管を介してタンク方向へ移送する工程
において、下記表１に示す添加量の水を図１中符号（１）の位置で添加し、撹拌翼付き小型ミキサー（Ｍ１）でミキシングした後、タンクへ移送した。
タンクへ移送した共役ジエン系重合体溶液を、タンク内の攪拌機（Ａ）で撹拌するとともに、併設の循環ポンプ（Ｐ）にて、タンク内の共役ジエン系重合体溶液全量を５回循環
させた。
なお、循環ポンプ（Ｐ）にて共役ジエン系重合体溶液を循環させる際、回転分散機（Ｒ）（ユーロテック製キャビトロンＣＤ１０１０型）を経由し混合した。
循環後に、タンクから共役ジエン系重合体溶液を２Ｌ容器に採取し、共役ジエン系重合
体溶液の白濁状態を確認した後、水と共役ジエン系重合体溶液が２相分離するまでの時間
を測定し、微分散状態を評価した。
その後、共役ジエン系重合体溶液を、タンク内から次工程へ移送する際に、図１中符号
（３）の位置で、熱安定剤として、共役ジエン系重合体１００質量部あたりヒンダードフ
ェノール系化合物（ＢＡＳＦ社製イルガノックス、Ｉｒｇ．１０７６）を０．１質量部、
硫黄含有フェノール化合物（ＢＡＳＦ社製商品名イルガノックス、Ｉｒｇ．１５２０Ｌ）
を０．１質量部添加し、さらに（４）の位置で炭酸ガスを添加して中和した。
その後、この共役ジエン系重合体溶液を、水に対して１０ｐｐｍのジイソブチレン−無
水マレイン酸共重合体ナトリウム塩と５ｐｐｍの硫酸マグネシウムを分散剤として添加し
た後、スチームにて８５〜９８℃に加熱した条件下でスチームストリッピングした。
溶媒除去後のクラムを回収し、クラムをステンレス板に挟んで３０℃で圧縮して脱水し
た後、ロール温度１１０℃でクラムを乾燥して共役ジエン系重合体を得た。
【００５４】
〔実施例８〕
上述のようにして作製した共役ジエン系重合体（ＳＢＲ２）の重合体溶液を、図１に示すように、重合槽から所定の配管を介してタンク方向へ移送する工程において、下記表１に示す添加量の水を図１中符号（１）の位置で添加し、撹拌翼付き小型ミキサー（Ｍ１）でミキシングした後、ラウリン酸（日本油脂社製ＮＡＡ−１２２）を５質量％溶解させたシクロヘキサン溶液を図１中符号（２）の位置で添加し、撹拌翼付き小型ミキサー（Ｍ２）でのミキシングを経由してタンクへ移送した。ラウリン酸の添加量（有機リチウム化合物１モルに対するモル量）を表１に示す。
タンクへ移送した共役ジエン系重合体溶液を、タンク内の攪拌機（Ａ）で撹拌するとともに、併設の循環ポンプ（Ｐ）にて、タンク内の共役ジエン系重合体溶液全量を６時間かけて５回循環させた。
循環後に、タンクから共役ジエン系重合体溶液を２Ｌ容器に採取し、共役ジエン系重合体溶液の白濁状態を確認した後、水と共役ジエン系重合体溶液が２相分離するまでの時間を測定し、微分散状態を評価した。
その後、共役ジエン系重合体溶液を、タンク内から次工程へ移送する際に、図１中符号（３）の位置で、熱安定剤として、共役ジエン系重合体１００質量部あたり、硫黄含有フェノール化合物（ＢＡＳＦ社製商品名イルガノックス、Ｉｒｇ．１５２０Ｌ）を０．２質量部添加し、さらに（４）の位置で炭酸ガスを添加して中和した。
その後、共役ジエン系重合体溶液を、水に対して１０ｐｐｍのジイソブチレン−無水マレイン酸共重合体ナトリウム塩と５ｐｐｍの硫酸マグネシウムを分散剤として添加した後、スチームにて８５〜９８℃に加熱した条件下でスチームストリッピングした。
溶媒除去後のクラムを回収し、クラムをステンレス板に挟んで３０℃で圧縮して脱水した後、ロール温度１１０℃でクラムを乾燥して共役ジエン系重合体を得た。
【００５５】
〔実施例９〕
上述のようにして作製した共役ジエン系重合体（ＳＢＳ１）の重合体溶液を、図１に示すように、重合槽から所定の配管を介してタンク方向へ移送する工程において、下記表１に示す添加量の水を図１中符号（１）の位置で添加し、撹拌翼付き小型ミキサー（Ｍ１）でミキシングした後、ステアリン酸（花王社製ルナックＳ−９０）を５質量％溶解させたシクロヘキサン溶液を図１中符号（２）の位置で添加し、タンクへ移送した。ステアリン酸の添加量（有機リチウム化合物１モルに対するモル量）を表１に示す。
タンクへ移送した共役ジエン系重合体溶液を、タンク内の攪拌機（Ａ）で撹拌するとともに、併設の循環ポンプ（Ｐ）にて、タンク内の共役ジエン系重合体溶液全量を８時間かけて７回循環させた。
循環後に、タンクから共役ジエン系重合体溶液を２Ｌ容器に採取し、共役ジエン系重合体溶液の白濁状態を確認した後、水と共役ジエン系重合体溶液が２相分離するまでの時間を測定し、微分散状態を評価した。
その後、共役ジエン系重合体溶液を、タンク内から次工程へ移送する際に、図１中符号（３）の位置で、熱安定剤として、共役ジエン系重合体１００質量部あたりヒンダードフェノール系化合物（ＢＡＳＦ社製イルガノックス、Ｉｒｇ．１０７６）を０．２質量部、硫黄含有フェノール化合物（ＢＡＳＦ社製商品名イルガノックス、Ｉｒｇ．１５２０Ｌ）を０．０８質量部添加し、さらに炭酸ガスを添加して中和した。
その後、共役ジエン系重合体溶液を、水に対して２０ｐｐｍのスチレン−無水マレイン酸共重合体ナトリウム塩と５ｐｐｍの硫酸マグネシウムを分散剤として添加し、スチームにて８５〜９８℃に加熱した条件下でスチームストリッピングした。
溶媒除去後のクラムを回収し、ロール温度１４０℃でクラムを乾燥して共役ジエン系重合体を得た後、２軸押出機を用いて１８０℃でペレタイズした。
【００５６】
〔実施例１０、１１〕
上述のようにして作製した共役ジエン系重合体（ＳＢＳ２）の重合体溶液を、図１に示すように、重合槽から所定の配管を介してタンク方向へ移送する工程において、下記表１に示す添加量の水を図１中符号（１）の位置で添加し、撹拌翼付き小型ミキサー（Ｍ１）でミキシングした後、ステアリン酸（花王社製ルナックＳ−９０）を５質量％溶解させたシクロヘキサン溶液を、図１中（２）の位置で添加し、タンクへ移送した。ステアリン酸の添加量（有機リチウム化合物１モルに対するモル量）を表１に示す。
タンクへ移送した共役ジエン系重合体溶液を、タンク内の攪拌機（Ａ）で撹拌するとともに、併設の循環ポンプ（Ｐ）にて、タンク内の共役ジエン系重合体溶液全量を５回循環させた。
なお、循環ポンプ（Ｐ）にて共役ジエン系重合体溶液を循環させる際、回転分散機（Ｒ）（ユーロテック製キャビトロンＣＤ１０１０型）を経由し混合した。
循環後に、タンクから共役ジエン系重合体溶液を２Ｌ容器に採取し、共役ジエン系重合体溶液の白濁状態を確認した後、水と共役ジエン系重合体溶液が２相分離するまでの時間を測定し、微分散状態を評価した。
その後、共役ジエン系重合体溶液を、タンク内から次工程へ移送する際に、図１中符号（３）の位置で、熱安定剤として、共役ジエン系重合体１００質量部あたりヒンダードフェノール系化合物（ＢＡＳＦ社製イルガノックス、Ｉｒｇ．１０７６）を０．２質量部、硫黄含有フェノール化合物（ＢＡＳＦ社製商品名イルガノックス、Ｉｒｇ．１５２０Ｌ）を０．０８質量部添加し、さらに炭酸ガスを添加して中和した。
その後、共役ジエン系重合体溶液を、水に対して２０ｐｐｍのスチレン−無水マレイン酸共重合体ナトリウム塩と５ｐｐｍの硫酸マグネシウムを分散剤として添加し、スチームにて８５〜９８℃に加熱した条件下でスチームストリッピングした。
溶媒除去後のクラムを回収し、ロール温度１４０℃でクラムを乾燥して共役ジエン系重合体を得た後、２軸押出機を用いて１８０℃でペレタイズした。
【００５７】
〔比較例１〕
上述のようにして作製した共役ジエン系重合体（ＢＲ１）の重合体溶液を、図１に示すように、重合槽から所定の配管を介してタンク方向へ移送する工程において、下記表１に示す添加量の水を図１中符号（１）の位置で添加し、撹拌翼付き小型ミキサー（Ｍ１）でミキシングした後、牛脂系脂肪酸（花王製ルナックＴＨ）を５質量％溶解させたシクロヘキサン溶液を図１中符号（２）の位置で添加し、タンクへ移送した。牛脂系脂肪酸の添加量（有機リチウム化合物１モルに対するモル量）を表１に示す。
タンクへ移送した共役ジエン系重合体溶液を、タンク内の攪拌機（Ａ）で３時間撹拌した。
撹拌後に、タンクから共役ジエン系重合体溶液を２Ｌ容器に採取し、共役ジエン系重合体溶液の白濁状態を確認した後、水と共役ジエン系重合体溶液が２相分離するまでの時間を測定し、微分散状態を評価した。
その後、共役ジエン系重合体溶液を、タンク内から次工程へ移送する際に、図１中符号（３）の位置で、熱安定剤として、共役ジエン系重合体１００質量部あたりヒンダードフェノール系化合物（ＢＡＳＦ社製イルガノックス、Ｉｒｇ．１０７６）を０．１５質量部、硫黄含有フェノール化合物（ＢＡＳＦ社製商品名イルガノックス、Ｉｒｇ．１５２０Ｌ）を０．１５質量部添加し、さらに（４）の位置で炭酸ガスを添加して中和した。
その後、この共役ジエン系重合体溶液を、水に対して２０ｐｐｍのジイソブチレン−無水マレイン酸共重合体ナトリウム塩と１０ｐｐｍの硫酸マグネシウムを分散剤として添加し、スチームにて８５〜９８℃に加熱した条件下でスチームストリッピングした。
溶媒除去後のクラムを回収し、クラムをステンレス板に挟んで３０℃で圧縮して脱水した後、ロール温度１１０℃でクラムを乾燥して共役ジエン系重合体を得た。
【００５８】
〔比較例２〕
水の添加量を重合体１００質量部に対して０．０７質量部とした。その他の条件は、実施例３と同様に実施し、共役ジエン系重合体を得た。
【００５９】
〔比較例３〕
タンク併設の循環ポンプ（Ｐ）を作動させず、ポンプによる循環を行わなかった。その他の条件は実施例３と同様に実施し、共役ジエン系重合体を得た。
【００６０】
〔比較例４〕
タンク併設の循環ポンプ（Ｐ）を作動させず、ポンプによる循環を行わなかった。その他の条件は実施例８と同様に実施し、共役ジエン系重合体を得た。
【００６１】
〔比較例５〕
上述のようにして作製した共役ジエン系重合体（ＳＢＳ２）の重合体溶液を、図１に示すように、重合槽から所定の配管を介してタンク方向へ移送する工程において、下記表１に示す添加量の水を図１中符号（１）の位置で添加し、撹拌翼付き小型ミキサー（Ｍ１）でミキシングした後、ステアリン酸（花王社製ルナックＳ−９０）を５質量％溶解させたシクロヘキサン溶液を図１中符号（２）の位置で添加し、タンクへ移送した。ステアリン酸の添加量（有機リチウム化合物１モルに対するモル量）を表１に示す。
タンクへ移送した共役ジエン系重合体溶液を、タンク内の攪拌機（Ａ）で撹拌するとともに、併設の循環ポンプ（Ｐ）にて、タンク内の共役ジエン系重合体溶液全量を５回循環させた。
循環後に、タンクから共役ジエン系重合体溶液を２Ｌ容器に採取し、共役ジエン系重合体溶液の白濁状態を確認した後、水と共役ジエン系重合体溶液が２相分離するまでの時間を測定し、微分散状態を評価した。
その後、共役ジエン系重合体溶液を、タンク内から次工程へ移送する際に、図１中符号（３）の位置で、熱安定剤として、共役ジエン系重合体１００質量部あたりヒンダードフェノール系化合物（ＢＡＳＦ社製イルガノックス、Ｉｒｇ．１０７６）を０．２質量部、硫黄含有フェノール化合物（ＢＡＳＦ社製商品名イルガノックス、Ｉｒｇ．１５２０Ｌ）を０．０８質量部添加し、さらに炭酸ガスを添加して中和した。
その後、共役ジエン系重合体溶液を、水に対して２０ｐｐｍのスチレン−無水マレイン酸共重合体ナトリウム塩と５ｐｐｍの硫酸マグネシウムを分散剤として添加し、スチームにて８５〜９８℃に加熱した条件下でスチームストリッピングした。
溶媒除去後のクラムを回収し、ロール温度１４０℃でクラムを乾燥して共役ジエン系重合体を得た後、２軸押出機を用いて１８０℃でペレタイズした。
【００６２】
実施例１〜１１及び比較例１〜５の共役ジエン系重合体の特性、共役ジエン系重合体中のリチウム残渣量、フィルター詰まりの簡易評価、及びベール、ペレットの加熱着色性の評価結果を表１に示す。
【００６３】
【表１】
0006363887.tif 000002
【００６４】
実施例１〜１１においては、リチウム残差量の低減化が図られ、また、フィルター詰まりの評価の結果も良好であり、ポリマーの着色の数値も小さく結果が良好であった。
比較例１、３、４においては、添加剤の添加工程での小型ミキサーでのラインミキシングや、タンクでの撹拌だけでは、十分な微分散状態とすることができず、十分にリチウム残渣量を低減化できなかった。
また、比較例２においては、循環ポンプでのミキシングを行ったが、水の添加量が少ないため、十分にリチウム残渣量を低減化できなかった。
さらに比較例５においては、水の添加量が過多であるため、共役ジエン系重合体溶液と水とが十分に微分散状態とならず、すぐに２相分離してしまい、十分にリチウム残渣量を低減化できなかった。
【産業上の利用可能性】
【００６５】
本発明の共役ジエン系重合体の製造方法は、各種成形品の材料、各種熱可塑性樹脂の改質材、履物の素材、粘着剤・接着剤の素材、アスファルトの改質剤、電線ケーブルの素材、加硫ゴムの改質剤、家電製品・自動車部品・工業用品・家庭用品・玩具等の素材等の製造方法として好適に利用できる。
【符号の説明】
【００６６】
（１）  水添加位置
（２）  有機系酸性化合物添加位置
（３）  熱安定剤添加位置
（４）  炭酸ガス添加位置
（Ｍ１）  小型ミキサー
（Ｍ２）  小型ミキサー
（Ｐ）  送液ポンプ
（Ａ）  回転攪拌機
（Ｒ）  回転分散機
Ｂ  上方循環方向
Ｃ  下部側のタンジェントライン
【図１】
0006363887.tif 000003